(57)【要約】【課題】優れた意匠性及び耐候性を有する照明カバー用メタクリル系樹脂組成物を開発する。【解決手段】メタクリル系樹脂１００質量部に対して、光拡散剤を０．１〜１０質量部及びペリレン系蛍光染料を０．０００１〜０．００５質量部含有する照明カバー用メタクリル系樹脂組成物及び当該メタクリル系樹脂組成物を成形してなる優れた意匠性及び耐候性を有する照明カバー。【選択図】  なし【特許請求の範囲】
【請求項１】
メタクリル系樹脂１００質量部に対して、光拡散剤を０．１〜１０質量部及びペリレン系蛍光染料を０．０００１〜０．００５質量部含有する照明カバー用メタクリル系樹脂組成物。
【請求項２】
上記メタクリル系樹脂組成物を成形してなる照明カバー。
【発明の詳細な説明】
【技術分野】
【０００１】
本発明は、優れた意匠性及び耐候性を有する照明カバー用メタクリル系樹脂組成物に関する。
【背景技術】
【０００２】
メタクリル系樹脂は、光学特性、耐候性に優れた樹脂であり、その特性を生かして照明器具のカバー等に利用される。照明カバー用途においては、明るさのための光の透過性と、光源の透け防止及び防眩性のために光の均一な拡散性が求められる。
近年、これら光の透過拡散性だけでなく、快適な空間を演出するための照明の色に関する要望も増えている。例えば、青系のすっきりした清涼感のある色や、緑系の自然で落ち着いた色、赤系の暖かみのある色など、利用者の好みに応じて様々な色の照明が使用されている。このような照明器具を作るために、一般的には様々な相関色温度（以下色温度と称する）を有する光源を用いることが行われる。例えば、電球色、昼白色、昼光色といった様々な色温度を有する蛍光ランプが市販されている。
【０００３】
光源の色温度を変えるだけでなく、照明カバーに着色を施すことも行われるが、着色することは透過率が低下する（暗くなる）ことであるため、濃い着色が行われることはほとんどない。明るさをできるだけ損ねずに着色する方法として、蛍光体を添加する方法がある。蛍光体は、特定の波長の光を吸収して別の波長（可視光域）の光を発する（蛍光）ため、人間の目には透過率などの数値以上の明るさが感じられる。
【０００４】
特許文献１には、蛍光増白剤を添加した導光板用メタクリル樹脂組成物が開示されている。蛍光増白剤は、蛍光体の一種で紫外線を吸収して可視光（青〜紫色）を発するため、照明カバーの黄色みを減らして白さを増し、照明を明るく感じさせる効果がある。しかしながら蛍光増白剤は、耐候性が悪く、長期の使用ではその効果が消失するという問題があった。また、蛍光増白剤は、青白く見せるものであり、赤、緑等の他の色に着色することはできない。
【０００５】
また、特許文献２には、蛍光体と特定の紫外線吸収剤を添加したメタクリル酸メチル系樹脂組成物及びその成形体が開示されている。この樹脂組成物は、従来の光拡散剤を含有するメタクリル酸メチル系樹脂組成物が、光透過性や耐久性の点で満足されるものでなく、また、透過光が黄色を帯びることから、これらの特性を改善するために、２−（１−アリールアルキリデン）マロン酸エステルあるいはオキサルアニリド類という特定の紫外線吸収剤と蛍光体（蛍光増白剤）を添加したものである。しかし、特許文献２では、蛍光体として、オキサゾール系蛍光体が使用されており、透過光の黄色味の抑制効果は認められるものの、耐候性においては充分なものではない。
【０００６】
【特許文献１】特開平８−２３１８０８号公報
【特許文献２】特開２００３−２６８８８号公報
【発明の開示】
【発明が解決しようとする課題】
【０００７】
着色剤は、照明カバーの光透過率を下げて、色と明るさの両立が困難であること、また、蛍光増白剤は、明るさを得ることはできても多様な着色は難しく、また、耐候性が悪いため長期に使用する照明用途には適さないという問題がある。
そこで本発明の目的は、光拡散性がよく明るさを損なわずに、多様な着色が可能であって、かつ、耐候性に優れた照明カバー用樹脂材料を開発することにある。
【課題を解決するための手段】
【０００８】
本発明者は、上記課題を解決するために鋭意検討した結果、ペリレン系の蛍光染料を用いることにより、様々な色温度の照明カバー製品を成形することができ、また、蛍光染料が発する蛍光により、人間の目に鮮やかで明るく感じられる照明カバー用材料として有用な樹脂組成物を見出した。本発明はかかる知見に基づくものである。
すなわち、本発明は、メタクリル系樹脂１００質量部に対して、光拡散剤を０．１〜１０質量部及びペリレン系蛍光染料を０．０００１〜０．００５質量部含有する新規なメタクリル系樹脂組成物及びかかるメタクリル系樹脂組成物を成形してなる意匠性及び耐候性に優れた照明カバー成形品を提供するものである。
【発明の効果】
【０００９】
本発明のメタクリル系樹脂組成物は、ペリレン系の蛍光染料の作用により様々な色を発現することが可能で、人間の目に鮮やかで明るく感じられ、さらに耐候性に優れた照明カバーを得ることができる。
【発明を実施するための最良の形態】
【００１０】
以下、本発明を詳細に説明する。
本発明においてメタクリル系樹脂とは、メタクリル酸メチルの単独重合体あるいは、メタクリル酸メチルを主成分とし、これと共重合しうる他の単量体との共重合体である。メタクリル酸メチル単位は５０質量％以上、好ましくは８０質量％以上、さらに好ましくは９０質量％以上である。メタクリル酸メチルと共重合しうる他の単量体としては、メタクリル酸エチル、メタクリル酸ブチル、メタクリル酸シクロヘキシル、メタクリル酸フェニル、メタクリル酸ベンジル、メタクリル酸−２−エチルヘキシル、メタクリル酸−２−ヒドロキシエチル等のメタクリル酸メチル以外のメタクリル酸エステル類、アクリル酸メチル、アクリル酸エチル、アクリル酸ブチル、アクリル酸シクロヘキシル、アクリル酸フェニル、アクリル酸ベンジル、アクリル酸−２−エチルヘキシル、アクリル酸−２−ヒドロキシエチル、等のアクリル酸エステル類、メタクリル酸、アクリル酸等の不飽和酸類、スチレン、α−メチルスチレン、アクリロニトリル、メタクリロニトリル、無水マレイン酸、フェニルマレイミド、シクロヘキシルマレイミド等がある。これらは必要に応じて２種類以上用いることもできる。
【００１１】
本発明のメタクリル系樹脂の製造方法は、特に制限はなく、公知の重合方法である溶液重合、懸濁重合、乳化重合、塊状重合、キャスト重合等の各重合方法が利用できる。その際、アゾ系化合物、過酸化物等の重合開始剤、各種メルカプタン化合物等の分子量調節剤を適宜使用することができる。
【００１２】
本発明に使用する光拡散剤は、メタクリル系樹脂と屈折率の異なる無機系あるいは有機系の化合物が挙げられる。無機系の光拡散剤としては、硫酸バリウム、炭酸カルシウム、酸化チタン、水酸化アルミニウム、酸化亜鉛、タルク、マイカ等が挙げられる。有機系の光拡散剤としては、スチレン系重合体粒子、アクリル系重合体粒子、シロキサン系重合体粒子等が挙げられる。光拡散剤の粒子径は、１〜１０μｍの範囲にある微粒子が好ましい。この範囲の粒子径をもつ光拡散剤は、光拡散性が高く、その添加量が少なくて済み効率的である。また、光拡散剤の添加量は、メタクリル系樹脂１００質量部に対して０．１〜１０質量部であることが好ましい。この範囲のものは光の透過性と拡散性のバランスが良く、優れた効果が得られる。
【００１３】
本発明に使用する蛍光染料は、ペリレン系の染料である。ペリレン系の染料は、耐候性が良好であり、紫外線等にさらされても変色及び蛍光の減少が少ない。これらの染料は、ＢＡＳＦジャパン社からルモゲンＦレッド３０５、ルモゲンＦオレンジ２４０、ルモゲンＦイエロー０８３（いずれも商品名）として市販されている。ペリレン系の染料は、レッド、オレンジ、イエロー系の発色を基本とするが、２種類以上を適宜併用することによって自由な色を発現することができる。また、蛍光染料の添加量は、メタクリル系樹脂１００質量部に対して０．０００１〜０．００５質量部であることが好ましい。この範囲において、所望する発色及び蛍光の発現が得られ、また、照明カバーとして適当な透過性を有している。
【００１４】
本発明のメタクリル系樹脂組成物を製造するには、公知の熱可塑性樹脂の混合方法を使用することができる。例えば、上記のメタクリル系樹脂、光拡散剤、蛍光染料、及び必要に応じて他の成分をヘンシェルミキサー等で混合し、一軸または二軸押出機、ニーダー等を用いて溶融混練する方法などがある。さらにこのメタクリル系樹脂組成物を照明カバーに成形するには、特に制限はなく、押出成形でシートにした後、真空成形、圧空成形等により成形するか、あるいは、異形押出成形、射出成形、プレス成形等により、成形とすることができる。
【００１５】
本発明のメタクリル系樹脂組成物には、その特性を害わない範囲で、種々の添加剤を加えることができる。例えば、ヒンダードフェノール等の酸化防止剤、ステアリルアルコール等の離型剤、ベンゾトリアゾール等の紫外線吸収剤、アルキルスルホン酸塩、ポリエーテルエステルアミド等の帯電防止剤等が挙げられる。これらの添加剤は、２種類以上併用してもよい。
さらに、本発明のメタクリル系樹脂組成物には、耐衝撃性を改良する目的でブタジエン系、アクリル系、シリコーン系等のゴム成分を配合してもよい。
【実施例】
【００１６】
次に、実施例を挙げて本発明をさらに詳しく説明するが、本発明はこれらの実施例により限定されるものではない。
なお、実施例及び比較例における成形品の評価方法を以下に示す。試験片は、射出成形機を用いてシリンダー温度２５０℃、金型温度６０℃で成形した平板（厚み２ｍｍ）を使用した。
【００１７】
（１）全光線透過率、曇価
ＪＩＳ  Ｋ７１０５に準拠して全光線透過率及び曇価（Ｂ法）を求めた。
照明カバーとしては、明るさのために全光線透過率が高いこと、光源の透け防止及び防眩性のために曇価が高いことが好ましい。
【００１８】
（２）相関色温度
ＪＩＳ  Ｋ７１０５に準拠して、Ｃ光源（相関色温度６７００Ｋ）、２゜視野の色度座標（ｘ，ｙ）を求め、ＪＩＳ  Ｚ８７２５に準拠して相関色温度を求めた。
相関色温度が大きいと青白い色、小さいと赤い色になる。相関色温度と人間が感じる色は以下のような対応となる。
１）６０００〜６７００Ｋ  涼しい色（昼光色）
２）４０００〜６０００Ｋ  自然な色（温白色〜昼白色）
３）２８００〜４０００Ｋ  暖かい色（電球色〜白色）
【００１９】
（３）蛍光持続性
サンシャインウェザーメータ（スガ試験機（株）製）を用いて、ブラックパネル温度８３℃、降雨なしで２０００時間暴露を行った。暴露後に蛍光を発するか否か目視で確認した。
○：蛍光あり  ×：蛍光なし
【００２０】
[実施例１]
メタクリル系樹脂として、アクリペットＶＨ（ＭＦＲ＝２ｇ／１０ｍｉｎ、ＨＤＴ＝１０２℃：三菱レイヨン（株）製）１００質量部、光拡散剤として硫酸バリウム（平均粒子径２μｍ）１質量部、蛍光染料としてルモゲンＦオレンジ２４０（ＢＡＳＦジャパン（株）製）０．００５質量部をヘンシェルミキサーで混合し、二軸押出機ＰＣＭ３０（ベント付き：池貝（株）製）を用いて、シリンダー温度２５０℃、スクリュー回転数２５０ｒｐｍで押出してペレット化した。得られたペレットを射出成形機ＰＳ６０Ｅ（日精樹脂工業（株）製）を用いて試験片を作製した。この試験片を用いて上記各評価を行った。その結果を表１に示す。相関色温度は３６００Ｋで、暖かみのある色となり、蛍光により見た目が鮮明に感じられた。蛍光は暴露後も持続していた。
【００２１】
［実施例２］
蛍光染料としてルモゲンＦオレンジ２４０（ＢＡＳＦジャパン（株）製）０．００２質量部を用いた以外は実施例１と同様にして試験片を作製し、各評価を行った。その結果を表１に示す。相関色温度は４９００Ｋで、自然な色となり、蛍光により見た目が鮮明に感じられた。蛍光は暴露後も持続していた。
【００２２】
［実施例３］
蛍光染料としてルモゲンＦレッド３０５（ＢＡＳＦジャパン（株）製）０．００３質量部を用いた以外は実施例１と同様にして試験片を作製し、各評価を行った。その結果を表１に示す。相関色温度は６０００Ｋで、涼しい色となり、蛍光により見た目が鮮明に感じられた。蛍光は暴露後も持続していた。
【００２３】
［比較例１］
蛍光染料を添加せず、光拡散剤として硫酸バリウム２質量部を添加した試験片を作製し、各評価を行った。その結果を表１に示す。相関色温度は光源の色温度より若干低い６５００Ｋであったが、蛍光はなく見た目の鮮明さは感じられなかった。
【００２４】
［比較例２］
蛍光を発しない染料としてダイヤレジンレッドＨＳ（ペリノン系：三菱化学（株）製）０．００３質量部を用いた以外は実施例１と同様に試験片を作製し、各評価を行った。その結果を表１に示す。初期の色温度は４４００Ｋで自然な色となったが、蛍光はなく、やや暗く感じられた。
【００２５】
［比較例３］
蛍光染料としてスミプラストレッドＨＦ４Ｇ（アントラピリドン系：住化ファインケム（株）製）０．００３質量部を用いた以外は実施例１と同様に試験片を作製し、各評価を行った。その結果を表１に示す。初期の色温度は４８００Ｋで、自然な色となり、蛍光により鮮明に感じられたが、暴露後はその蛍光は消失した。
【００２６】
［比較例４］
光拡散剤として硫酸バリウム  ２質量部、蛍光染料の一種である蛍光増白剤として、ホワイトフローＨＣＳ（オキサゾリン系：住化カラー（株）製）０．０００５質量部を用いた以外は実施例１と同様にして試験片を作製し、各評価を行った。その結果を表１に示す。相関色温度は６７００Ｋで、比較例１と比べると、蛍光により青みのある白色となったが、暴露後はその蛍光が消失した。
【００２７】
【表１】
2005267971.tif 000002
【産業上の利用可能性】
【００２８】
以上説明したように、本発明のメタクリル系樹脂組成物からなる成形品は、種々の色温度を有しており見た目が鮮明で意匠性に優れ、また、耐候性にも優れている。したがって、本発明のメタクリル系樹脂組成物は、屋内、屋外の家庭用、施設用等様々な照明器具用カバーの成形材料として好適に利用できる。